-1- 2007416 La présente invention a trait à la teinture. Elle concerne plus particulièrement des effets décoratifs dans une "large gammé de structures et de matières» Da&s toute la description qui suit, le terme "structure" 5 doit être interprété comme s'adressant-à des filaments et des pellicules, des ensembles pelliculaires de fibres ou fibrilles tricotées, tissées ou non tissées, des feuilles, des plaques, des bandes-ou des corps moulés, ou toute combinaison de ces structures, dérivant d'homopolymères et de copolymères naturels 10 ou en tout ou partie synthétiques, ou de mélanges de ces substances, en combinaison avec des corps moulés d'homopolymères et de copolymères partiellement ou totalement synthétiques, sous la forme de particules ou d'agglomérats fixes de ces particules, qui peuvent être dispersés ou étalés soit suivant un motif, soit 15 en désordre dans tout le reste de la structure ou sur sa surface ou selon toute combinaison de ces deux possibilités. Par conséquent, en premier lieu, la structure finale peut être considérée comme étant formée d'au moins deux parties constitutives principales qui, par commodité, seront appelées ci-après substrat et 20 matière attachée. Parmi ces polymères, on peut mentionner des celluloses naturelles et -régénérées ou saponifiées, des protéines naturelles -et régénérées, des substances minérales naturelles et régénérées,- par exemple l'amiante et le verre, des--composés poly-acryliques, des polyamides, des poly-hydrocarbures, des polyes-25 ters, des polyéthers, des polyuréthannes et des composés poly-vinyliques. Malgré l'existence, de nombreuses techniques destinées à la fabrication de structures ou de matières décoratives teintes et colorées de façon différentielle, on recherche encore une 30 technique peu coûteuse, quoique simple et efficace, qui puisse non -seulement être facilement adaptée à une varitété de matières, mais qui se prête aisément à la production de divers motifs colorés ou effets décoratifs. Par la présente invention, la Demanderesse a été non seu-35 lement à même de satisfaire à cette demande en tirant profit de la substantivité ou de la non-substantivité de différents colorants vis-à-vis de divers milieux auxquels ils peuvent être appliqués, mais ce faisant, elle a découvert qu'un effet de- cha 69 10763 _2_ 2007416 toiement ou de scintillement particulièrement intéressant peut être conféré à certaines structures ainsi traitées. Ainsi, l'effet de l'utilisation de colorants peut être exploité par teinture -d'une structure formée d'un substrat et 5 de substance attachée, comprenant au moins deux matières différentes qui possèdent chacune'une réceptivité différente vis-à-vis du ou des colorants utilisés. ~ • Lorsqu'on se sert de plus d'un colorant, ces colorants peuvent être utilisés séparément ou en toute combinaison, én 10 vue de s'adapter au système de teinture particulier. Par conséquent, la présente invention permet l'application d'au moins un colorant d.ispersé à une structure comprenant au moins une matière relativement polaire en combinaison avec, au moins une matière relativement non polaire. 15 Lorsque les différences de" polarité -entre les composants de la structure sont suffisamment grandes, on peut obtenir des effets de coloration différentiels, mais dans les cas où les différences de polarité sont faibles, des effets de texture différentiels peuvent être obtenus à titre de variante, ou bien 20 les. deux effets peuvent être exploités par une combinaison appropriée de colorants et de matières. Dans une autre forme de réalisation, l'invention permet l'application d'au moins un colorant oniortiqu© et/ou catîicaair-que à une structure comprénant la -combinaison d'au moins deux 25 matières relativement non polaires, l'une ou l'autre-ou les deux pouvant être modifiées en vue d'influencer leur réceptivité vis-à-vis du ou des colorants utilisés. En outre, des combinaisons de chaque forme de réalisation peuvent être faites en vue d'obtenir des effets de teinture 30 multiples en présence tant de la matière polaire que de -la matière non polaire, en utilisant des colorants dispersés,- anio-m..ques et/ou icationiqueB.. - Dans l'application de la présente invention," un' ou plusieurs colorants particuliers peuvent naturellement' être pra— 35 tiquement non-substantifs vis-à-vis d'un ou plusieurs "'cônipOi- --sants de la structure. * ■ - - ' " Par conséquent, la- présente invention offre une struô— v-: ture décorative consistant en un substrat et une matiere atta- 69 10763 , 2007416 la % , chée, comme défini ci-dessus, dans laquelle/matière attachée se compose de particulesdistinctesde polymère aoulable, en combinaisonayec la matière dti substrat. l'invention offre également un procédé de fabrication 5 d'une structure décorative formée d'un--substrat et d'une matière attachée, comme défini ci-dessus, qui consiste à appli- -quer au substrat un polymère moulable qui, par contact avec lui, se solidifie pour former des particules disfcinofcosjle polymère, l'invention offre aussi une structure décorative formée 10 de particules de polymère moulable ou d'agglomérats soudés de ces particules en combinaison avec un substrat, structure qui peut être teinte de manière différentielle pour produire un effet agréable du point de vue esthétique. En fonction de facteurs tels que la température des par-15 ticules de polymère au moment de l'application au substrat et le nombre de particules appliquées par unité de surface du substrat, les particules de polymère solidifiées peuvent ou non être de dimensions ou de forme semblables. lorsque des particules de polymère sont enrobées dans la 20 masse de la matière constituant le substrat, il est évidemment désirable que leur présence et leur effet, notamment après la teinture, puissent être percçs. Normalement, la matière attachée est appliquée au substrat dans un état non coloré, mais dans certains cas, il est préféra-25 ble d'appliquer la matière préalablement teinte au substrat. A titre de variante, des matières attachées appropriées, par exemple des copolyamides, peuvent être modifiées chimiquement avant leur application à un substrat, en vue de modifier leurs propres caractéristiques tinctoriales ; par exemple, dans le 30 cas de polyamides, on peut procéder à une modification de manière à pouvoir utiliser des colorants basiques. - De préférence., le substrat se compose d'ensembles tricotés., tissés ou non tissés, consistant en fibres qui dérivent de polyamides, par exemple de polyhexaméthylène-adipamide ou de 35 poly-caprolactam et de polyesters, par exemple le téréphtalate de polyéthylène. les matières non polaires qui se sont montrées efficaces dans la pratique de la présente invention, outre celles mention 69 10763 „ 2007416 -4- nées ci-dessus, comprennent des vernis à base de silicones et/ou d'hydrocarbures. Lorsque des effets de motifs ou autres effets doivent être produits sur la surface d'une matière avant la teinture par ap-5 plication à cette surface d'une ou plusieurs substances dont la réceptivité vis-à-vis du.colorant diffère de celle du substrat, cette substance ou ces substances peuvent être appliquées au substrat, par commodité, sous la forme d'un jet de pulvérisation, de particules liquides ou solides, avec ou sans l'aide d'un po-10 choir. Un procédé d'application de cette pulvérisation de particules au substrat consiste, entre autres, à utiliser un dispositif à charge électrostatique, de sorte que les particules elles-mêmes peuvent être chargées par rapport au substrat, ce qui amé-15 liore l'efficacité avec laquelle des particules peuvent être dispersées et appliquées au substrat. En outre, en plaçant en dessous du substrat des matières conduisant le courant électrique, reliées à la terre, des particules peuvent être amenées à s'étaler d'elles-mêmes sur le substrat, conformément à l'emplacement 20 des dispositifs conducteurs placés en dessous. Une telle technique de pulvérisation des particules s'applique aussi sans difficulté à des fibres -""--nr-1:-;?.. .fena • une forme floconneuse. A titre de variante, lorsqu'une pcudre polymère doit être 25 déposée directement sur le substrat, l'utilisation d'un tamis à vibrations s1 est révélée efficace. Dans certains cas, il peut être avantageux de revêtir le substrat d'un adhésif, de sorte que la matière attachée peut être maintenue plus facilement dans sa position de dépôt-ori-30 ginale. - Dans les exemples suivants,*qui n'ont pour but que d'illustrer. l'invention, mais qui ne doivent pas être considérés comme limitatifs, les parties et les pourcentages sont .exprimés en poids. .; 35 EXEMPLE 1 ..." -, - - . Des parties, choisies d'un tissu tricoté à chaîne uni©., -comprenant des fibres dérivées "de pol.yhczaîséthy^ ène-adipamide, sont revêtues, es. utilisant un pochoir, d'une poudre finement 69 10763 2007416 -5- divisée de polyéthylène possédant les propriétés suivantes : Point de fusion 106°C Viscosité de fusion 3000 poises (210°C) Gamme de grosseur des particules 250 à 850 microns 5 Le revêtement est tel qu'il y ait environ 4 à 31 parti cules par centimètre carré dos surfaces traitées» Le tissu est ensuite placé sur ui/cadre à. pointes et soumis à un traitement thermique par voie sèche dans un four, pendant 40 secondes à 215°C. Lorsqu'on retire le tissu du cadre à pointes, on cons-10 tate qu'il est recouvert,- dans les zones choisies-,- de petites particules incolores qui, étant également claires, reflètent la lumière. Le tissu est ensuite teint pendant 2 heures à l'ébullition dans un bain de teinture contenant : Tissu (total) 150 parties 15 Rouge "Serinyl Brilliant Scarlet BD" (Colour Index : Disperse Red 6) 10 parties Bleu "Duranol Blue 2 G" (Colour Index : Disperse Blue 24) 2,5 parties Eau - 250.000 parties 20 Lors du séchage, on observe que le tissu s'est coloré en prenant une teinte roussâtre intense et que les particules de polyéthylène ont une couleur d'un bleu foncé et adhèrent fermement au substrat d'étoffe, en gardant leurs propriétés de scintillement et de réflexion de la lumière. Le tissu entier a un 25 aspect agréable du point de vue esthétique. EXEMPLE 2 Cet exemple est identique à l'exemple 1, à la différence que le rouge "Serinyl Brilliant Scarlet RD" est remplacé par : Rouge "ITylomine Red A-2BS" •• 30 (Colour Index : Acid Red 266) 7,5 parties Orangé "Kylomine Orange A-GS" •• (Colour Index : Acid Tellow 64) 2,5 parties et que l'opération de teinture est conduite en présence de 50 parties d'acide acétique. 35 Après séchage, on constate que l'étoffe et les particules de polyéthylène ont été colorées comme dans l'exemple précédent. 69 10763 2067416 EXEMPLE 5 Dans cet exemple, on remplace la poudre dé polyéthylène de l'exemple 1 par un copolyamide composé de 78 °Jo d'hexaméthy-lène-dodécano-amide, 18 tfo de polyhexaméthylène-adipamide et 4 5 du sel disodique de l'acide 9,9-bis(2 -carbonamido-éthyl)-fluorène-2,7-disulfonique, possédant les propriétés suivantes : Point de fusion 180°G Viscosité de fusion 50 poises (210°C) Après revêtement et fixage à la chaleur, comme décrit 10 dans l'exemple î, on effectue la teinture pendant 2 heures à l'ébullition dans un bain de teinture contenant : Tissu 1 50 parties Bleu "Astrazone Blue FGL" (Colour Index : Basic Blue 44) 5 parties 15 Rouge "ETaphtalene Red EA" (Colour Index : Acid Red 13) 10 parties Acide acétique 50 parties Eau •- 250.000 parties Après séchage, on constate que le tissu de base a une cou-20 leur d'un rouge clair brillant et que les petites particules de copolyamide, qui adhèrent bien au "substrat textile, sont d'un bleu chatoyant. Certaines compositions de copolyamide ont tendance à devenir opaques dans l'eau bouillante. Ceci peut être évité en 25 modifiant empiriquement la formulation. EXEMPLE 4 Cet exemple est identique à l'exemple 3, à la différence que le tissu tricoté à chaîne de "ÎTylon" unie est remplacé par un tissu de "ÎTylon" à boucles "en brosse" ou en relief, que la 30 poudre polymère de copolyamide est dispersée sur la surface du tissu d'une manière désordonnée, et que les colorants mentionnés sont remplacés par : Rouge "Astrazone Red GTL" et bleu "Solway Blue Bîf" (Colour Index : Basic Red 18) (Colour Index : 'Acid Blue 45) 35 Dans l'étoffe teinte et séchée finale, les couleurs men tionnées dans l'exemple 3 sont inversées. ' 69 10763 _7_ 2007416 EXEMPLE 5 Cet exemple est identique à l'exemple 4, à la différence que la poudre polymère de copolyamide est dispersée sur la surface de l'étoffe de "ÎTylon." à boucles en relief au moyen d'un 5 appareil dans lequel la poudre est tout d'abord propulsée par l'air vers un orifice qu^/est maintenu à un potentiel de 90 kV par rapport à la terre, où elle acquiert une charge électrostatique. Les particules chargées sont attirées vers le tissu, mais avec une force particulière vers les zones du tissu juste 10 en dessous desquelles on a placé des plaques métalliques reliées à la terre, disposées suivant un motif. Le tissu portant le revêtement de poudre formé comme une réplique du motif des plaques métalliques sous-jacentes est -traité à la chaleur pour faire adhérer la poudre avec force, 15 puis il est soumis à la teinture. On obtient un motif d'un rouge chatoyant, qui est une réplique du motif des plaques métalliques, sur un fond bleu. EXEMPLE G Un morceau de tissu tricoté à chaîne unie,- composé de 20 fibres dérivées de téréphtalate de polyéthylène, est traité avec deux poudres de copolymères A et 33. La poudre A répond à la définition donnée dans l'exemple 3 et la poudre B se compose de 79 % d'hexaméthylène-dodécano-amide, 19 d'hexaméthylène-adipamide et 2 fo d'hexaméthy3.ène-diamine. 25 Après le traitement thermique, le tissu ( 150 parties) est soumis à la teinture pendant 2 heures à l'ébullition dans un bain de teinture contenant : Bleu "Astrazone Blue EGL" (Colour Index : Basic Blue 44) 5 parties 30 Rouge "Maphtalene. Red EA" (Colour Index : Acid Red 13) 5 parties Arti^e acétique 50 parties Eau - 250.000 parties Après séchage, le tissu es+ d'un bleu très pâle, tandis 35 que les particules de copolymèr.e A sont d'un bleu brillant et celle du pvmère B sont d'un rouge brillant. . _ . .. - - ' 69 10763 2007416 ■8. EXFÎMELB 7 Une étoffe tissée composée de fibres dérivant de triacé-tate de cellulose, par traitement conforme au prooédé de l'exemple 6, donne des résultats très semblables, excepté 5 que le tissu de base est moins coloré par le colorant catio-nique. L'effet total est agréable du point de vue esthétique. F:TRMPT."R 8 Dans cet exemple, le tissu de triacétate de l'exemple 7 est remplacé par une étoffe de coton tissée qui donne les mêmes 10 résultats. T3XBMTT.R 9 Dans cet exemple, le tissu de triacétate de l'exemple 7 est remplacé par un morceau de carton cellulosique blanc, et la durée du traitement de fixage à la chaleur est portée à 60 15 secondes. Après un processus de teinture analogue à celui décrit dans l'exemple 6, on constate que les particules de copo-lymère qui adhèrent convenablement ont une couleur brillante, le copolysère A étant bleu et le copolymère B étant rouge. EXEMPLE 10 20 Un tissu tricoté chaîne de 91»4 cm de largeur, préparé à partir d'un filé de 13 filaments de 40 deniers, dérivés de polyhexaméthylène-adipamide et brossés pour former une boucle de poil en relief, "est amené sur les pistes à pointes d'un appareil de type "Dalglish PG- 668". Avant que le tissu n'aborde 25 la zone chaude, une poudre polyéthylénique de "Alkathene 19300" (marque déposée) est dispersée au hasard sur la surface du tissu. Le tissu, se déplaçant à une vitesse de 1,5 m/minute, entre dans la zone chaude qui est maintenue à une température de 220 à 225°G. Le tissu est durci et la poudre de polyéthylène est fondue et 30 fixée dans' cette seule et même opération. Le tissu (150 parties) est soumis à la teinture pendant deux heures à l'ébullition dans un bain de teinture contenant ; 35 Rouge "Serinyl Brilliant Scarlet RD" (Colour Index : Disperse Red 6} Bleu "Duranol Blue 2GS! (Colour Index : Msperse Blue 24} ■Sait ------ ÉêLppoi:'t liquMës s g 100? 1, . . 2,5 parties 15-.000 parties ,, 10,-parties 69 10763 _9_ 2007416 Comme résultat de cette opération, on obtient un-fond de tissu d'un rouge foncé, -le polyéthylène attaché étant drun "bleu clair. Une blouse du soir pour-dame, confectionnés à partir de ce' tissu, .est considérée comme plaisante, du point de vue esthé-5 tique. EXEMPLE 11 On fait avancer un tissu tricoté chaîne, préparé à partir d'un filé de 13 3°ilaments de 40 deniers, dérivé de polyhexaméthy-lène-adipamide, -sur les pistes à pointes d'un appareil d:e type 10 "Dalglish FG-668, qui a été équipé d'un dispositif de fixage du - -tissu à rayons infra-rouges, alimenté par un courant électrique, de type GEC. Co dispositif est utilisé à la place du dispositif de fixage à air chaud de type "Dalglish", mais il est réglé de manière à produire le même effet de fixage sur le tissu. Avant 15 que le tissu n'entre dans la zone de fixage, les deux poudres de copolyamide, A et B, utilisées dans l'exemple 6, sont appliquées successivement au tissu ; la surface d'■application est réglée au moyen de pochoirs, l'application de la poudre est effectuée à l'aide d'un appareil consistant en un tamis qui est mis ei^ibra-20 tion par un transducteur électro-magnétique. Après fixage, le -tissu revêtu est soumis à la teinture, comme dans l'exemple 6, mais avec un rapport liquide:ingrédients réduit (c'est-à-dire 100:1), l'acide acétique (50 parties) étant remplacé par de l'acétate d'ammonium (50 parties). 25 On obtient, comme résultat, un motif de zones rouges 'etr bleues qui scintille en lumière réfléchie sur un fond de tissu pratiquement sans teinture, les motifs des pochoirs sont fidèlement reproduits. • EXEMPLE 12 . . : 30. Un morceau de tissu tricoté chaîne, comprenant des fibres •' dérivées de polyhexaméthylèns-adipamide-et brossé : de-manière à former une surface à boucles de poil en relief, est-traité-dans des zones se recouvrant partiellement avec des poudres de copolymère C et D, C consistant en un co-polymère contenant .70- parties 35 d'hexaméthylène—sébaeate de diammonium, 30 parties de caprolactam et 2 parties d1 hexaméthylène-diaxLne. Le point de fusion, du ca-polymère est de T75 à 180°C» Le c&polymère D eo-nsiste en hexa-méthylènR-séhacate de diammonium (80 parties), caprolactam (20 69 10763 ,, 2007416 ,, —TU— - : parties) et la sel d.isodique de l'acide 9,9—bis—( Sf-çarbonamido-éthyl).-fluorène-2,7-disulf onique (4- parties)-, le point de fusion du copolymère D est de ,t70 à 175°C. - - - - Après fixage à la ehaleur--pendant • 50 secondes à 215QC 5 dans un four à air, le tissu traité est soumis à la teinture dans un bain contenant Orangé "Astrazoïae Orange BEL" et bleu "Solwsy Blue BW" (Colour Index : Basic Ora,ge 28) (Colour Index : Acid Blue 45) pendant une heure à l'ébullition, en présence d'acétate d'ammo-10 nium (pH 6). La poudre ds copolymère C est colorée en bleu brillant et le copolymère I) est coloré en orangé brillant. Tous deux conservent leur forme particulaire et scintillent à la lumière. Le recouvrement des deux copolymères offre une zone ayant apparemment 15 une troisième couleur. Le tissu de fond n'est pas notablement coloré et 1'effet total est agréable du point de vue esthétique. EXEMPLE 15 -Un panneau d'étoffe tissée composée d'un filé fle 20 filaments, 60 deniers, dérivé de poly-caprolactam, auquel a été faite 20 une application désordonnée de poudre polyéthylénique "Alkathene 19300" (marque déposée) est fixé à le chaleur dans un four à air à 185°C pendant 60 secondes. La teinture est effectuée comme dans l'exemple 1, excepté que le rouge "Serinyl Brilliant Scarlet ED" est remplacé par du jaune "Dispersol Past Yellow 25 A" (Colour Index : Disperse Yellow 1). L'étoffe tissée est colorée en jaune verdâtre et le polyéthylène attaché, qui scintille à la lumière réfléchie, est coloré en bleu moyen. EXEMPLE 14 50 -Un panneau d'étoffe tissée composée d'un filé de 20 fila ments, -60 deniers, dérivé de poly-caprolactam, est revêtu légèrement, gans des zones séparées, de poudres ds copolyamide E et F, ayant chacune un point de fusion de 155°C. Le copolymère E consiste en 69 % clracide 10-amino-undécanoïque, 29 % d'hexamé-35 thylène-adipate de diammonium et 2 f> d'hexaméthylène-diamine, tandis que le copolymère P se compose de 79 °/° d'acide 10-amino-undécanoïque, 19 ^ d'hexaméthylène-adipate de diammonium et 2 ^ du sel disodique de. l'acide- 9»9-bis— (2l-carbonamido-éthyl}— fluorèns—2^7-disulfonique. 69 10763 2007416 Après fixage à la chaleur à 185°C pendant 60 secondes, le tissu revêtu est soumis à la teinture au moyen du procédé décrit dans l'exemple 3, à la différence que le pH est réglé par l'addition de 50 parties d'acétate d'ammonium, au lieu 5 d'acide acétique. - le tissu n'est que légèrement coloré, tandis que le polymère E est d'un rouge brillant et que le polymère I" est d'un bleu brillant, les deux sortes ds polymère scintillent à la lumière réfléchie. 69 10763 . -ta- 2007416 - RËViaffilCATIONS - 1 - Structure décorative^ compr enant /un substrat et une matière attachée, caractérisée par le .fait que la matière attachée consiste en particules d- _ j de polymère moulable en 5 combinaison avec le substrat. • 2 — Structure décorative suivant la revendication î, caractérisée par le fait que l'un des composants est. coloré par rapport à l'autre. : 3 - Structure décorative suivant la revendication t, ca- 10 ractérisée par le fait que le'substra^fet la matière attachée sont colorés de manière' différentielle. 4 - Structure décorative suivant l'une quelconque des revendications 1 à 3, caractérisée par le fait que toutes les particules du polymère ont à peu près la même grosseur. 15 5 - Structure décorative suivant l'une quelconque des re vendications 1 à 3, caractérisée par le fait que la grosseur des particules de polymère varie. 6 - Structure décorative suivant l'une quelconque des revendications 1 à 5, caractérisée par le fait que la matière 20 attachée est située à la surface du substrat. 7 - Structure décorative suivant l'une quelconque des revendications 1 à 5, caractérisée par le fait que la matière attachée est enrobée dans la matière du substrat,-mais est visible depuis sa surface. 25 8 — Structure décorative suivant l'une quelconque des revendications 1 à 7, caractérisée par le fait que les particules de matière attachée sont étalées au hasard par rapport au substrat, 9 - Structure décorative suivant l'une quelconque clés 30 revendications 1 à 7, caractérisée par le fait que des particules de. la matière attachée sont^ étalées sous la forme d'un motif par rapport au substrat. . 10 - Structure décorative suivant, l'une quelconque des revendications précédentes, caractériéé^fcar le fait que la ma- 35 tière du substrat et la matière attachée dérivent chacune-, d'au moins un polyamide synthétique» . r.. ... - , : t-î ~-'StrùctureT décorative suivant la revendication.: 50., caractérisée par le%fait*1 quelle, substrat consiste- en des fibres 69 10763 2007416 -13- dérivées de polyhexaméthylène-adlpamide. 12 - Structure décorative suivant la revendication. 16, caractérisée par le fait que le substrat consiste en fibres... dérivées de poly-caprolactar ■ . 5 13 -- Structure--décorative suivant l'une quelconque des revendications 1 à 9, caractérisée par le fait que le substrat dérive d'au moins un polyamide synthétique et la matière attachée dérive d'au moins une polyoléfine synthétique. . . 14 - Structure décorative suivant, la revendication 13, -10 caractérisée par le fait que le substrat consiste en des fibres qui dérivent de polyhexaméthylène-adipamide, et la matière attachée est un polyéthylènei - • • 15 - Structure décorative suivant la revendication 13,. caractérisée pat le fait que--le substrat consiste en des fibres 15 dérivées de poly-caprolactam, et la: matière attachée est uxl polyéthylène. 16 - Structure-décorative suivant l'une quelconque des revendications 1 à. 9, caractérisée par le fait que le substrat dérive d'au moins un polyester synthétique et la matière atta- 20 chée dérive d'au moins un polyamide synthétique. 17 - Structuré décorative suivant la revendication 16,- -caractérisée par le fait que le substrat consiste en des. fibres dérivées de téréphtalate de polyéthylène. r. = . 18 - Structure-décorative suivant l'une quelconque des 25 revendications. 1 à .9, caractérisée par le fait que le substrat consiste en des fibres dérivées de triacétate de cellulose. _ 19 - Structure décorative suivant l'une quelconque.des revendications 1 à 9, caractérisée par le fait que le substrat est du coton. • ■ ,i 30 20 .- Structure-décorative suivant l'une quelconque des revendications 1 à 9, caractérisée par le fait -que le substrat est un carton cellulosiquei . - -21. - Procédé de fabrication d'une structure décorative t consistant en un substrat et une matière attachée, caractérisé 35 par le fait qu'il consiste à appliquer au substrat un polymère moulable qui,, par conta et. avec le substrat* se solidifie pour ■former des particules dir-1- ' ict„B de polymère. 69 10763 _14_ 2007416 22 - Procédé suivant la revendication 21, caractérisé par le fait que la structure comprenant le substrat et la matière attachée est soumise à au moins un colorant dispersé, au moins un colorant cationique ou au moins un colorant anionique 5 ou toute combinaison de ces colorants. 23 - Procédé suivant la revendication 21 ou 22, caractérisé par le fait que certaines des particules de polymère se combinent pour former des agglomérats de particules soudés. 24 - Procédé suivant l'une quelconque des revendications 10 21 à 23, caractérisé par le fait que les particules de matière attachée sont appliquées de façon désordonnée à la matière constituant le substrat. 25 - Procédé suivant l'une quelconque des revendications 21 à 23, caractérisé par la fait que des particules de matière 15 attachée sont appliquées au substrat sous la forme c!un motif. 26 - Procédé suivant l'une quelconque des revendications 21 à 25, caractérisé par le fait que les particules de la matière attachée sont appliquées par voie électrostatique au substrat. 20 27 - Procédé suivant l'une quelconque des revendications 21 à 25, caractérisé par le fait que les particules de la matière attachée sont déposées sur le substrat au moyen d'un tamis à vibration. 28 - P:océdé suivant l'une quelconque des revendications 25 21 à 27, caractérisé par le--fait que le substrat est revêtu drun adhésif avant le dépôt, sur le substrat, de la matière attachée. 29 - Structure décorative, obtenue au moyen d'un procédé conforme aux revendications 21 à 28.